(57)【要約】      （修正有）【課題】冷却工程において、ガラス中にブツが析出しにくい光学ガラスの製造方法の提供。【解決手段】原料を溶融して得たガラス融液を成形し、成形体を得た後、前記成形体を冷却する光学ガラスの製造方法であって、（結晶化温度からガラス転移点までの冷却速度）／（冷却開始温度から結晶化温度までの冷却速度）が１．３以上である光学ガラスの製造方法。冷却開始温度から結晶化温度までの冷却速度が３０℃／分以下、結晶化温度からガラス転移点までの冷却速度が５０℃／分以上であることが好ましい、光学ガラスの製造方法。冷却開始温度から結晶化温度までのガラスの粘度が１０２ｄＰａ・ｓ以下、結晶化温度からガラス転移点までのガラスの粘度が１０２．５ｄＰａ・ｓ以上であることが、好ましい、光学ガラスの製造方法。【選択図】なし【特許請求の範囲】
【請求項１】
原料を溶融して得たガラス融液を成形し、成形体を得た後、前記成形体を冷却する光学ガラスの製造方法であって、
（結晶化温度からガラス転移点までの冷却速度）／（冷却開始温度から結晶化温度までの冷却速度）が１．３以上であることを特徴とする光学ガラスの製造方法。
【請求項２】
冷却開始温度から結晶化温度までの冷却速度が３０℃／分以下、結晶化温度からガラス転移点までの冷却速度が５０℃／分以上であることを特徴とする請求項１に記載の光学ガラスの製造方法。
【請求項３】
冷却開始温度から結晶化温度までのガラスの粘度が１０２ｄＰａ・ｓ以下、結晶化温度からガラス転移点までのガラスの粘度が１０２．５ｄＰａ・ｓ以上であることを特徴とする請求項１又は２に記載の光学ガラスの製造方法。
【請求項４】
不活性雰囲気中で溶融を行うことを特徴とする請求項１〜３のいずれかに記載の光学ガラスの製造方法。
【請求項５】
不活性雰囲気中で成形を行うことを特徴とする請求項１〜４のいずれかに記載の光学ガラスの製造方法。
【請求項６】
不活性雰囲気中で冷却を行うことを特徴とする請求項１〜５のいずれかに記載の光学ガラスの製造方法。
【請求項７】
光学ガラスがＳｎＯ−Ｐ２Ｏ５系ガラスであることを特徴とする請求項１〜６のいずれかに記載の光学ガラスの製造方法。
【請求項８】
組成として、モル％で、ＳｎＯ  ３３．５〜９０％、Ｐ２Ｏ５＋ＳｉＯ２＋Ｂ２Ｏ３  ０．１〜６６．５％を含有するガラスとなるように調合した原料を用いることを特徴とする請求項１〜７のいずれかに記載の光学ガラスの製造方法。
【請求項９】
冷却開始温度が６５０℃以下であることを特徴とする請求項１〜８のいずれかに記載の光学ガラスの製造方法。
【請求項１０】
光学ガラスの結晶化温度が５５０℃以下であることを特徴とする請求項１〜９のいずれかに記載の光学ガラスの製造方法。
【請求項１１】
光学ガラスのガラス転移点が４００℃以下であることを特徴とする請求項１〜１０のいずれかに記載の光学ガラスの製造方法。
【請求項１２】
光学ガラスの屈折率が１．６５以上、アッベ数が３０以下であることを特徴とする請求項１〜１１のいずれかに記載の光学ガラスの製造方法。
【請求項１３】
ガラス転移点が４００℃以下、屈折率が１．６５以上であって、少なくとも１つの面が火造り面であることを特徴とする光学ガラス。
【請求項１４】
火造り面の表面粗さＲａが１μｍ以下であることを特徴とする請求項１３に記載の光学ガラス。
【発明の詳細な説明】
【技術分野】
【０００１】
本発明は、光学ガラスの製造方法に関するものである。
【背景技術】
【０００２】
スズリン酸塩系ガラス等は、その低屈伏点特性や高屈折、高分散特性を利用して、光学レンズ用ガラス等への適用が検討されている。（例えば、特許文献１参照）
【０００３】
光学ガラスの製造方法として、次のような製造方法が挙げられている。まず、所望の組成となるように原料を調合し、加熱溶融する。溶融ガラスをカーボン型等に鋳込み成形後、冷却することによりインゴットを得る。得られたインゴットを必要に応じて、研削、研磨、洗浄してプリフォームガラスを作製する。プリフォームガラスは、さらにプレス成形等を行うことにより、所望の形状を有する光学レンズを作製することができる。
【先行技術文献】
【特許文献】
【０００４】
【特許文献１】特開２０１２−１９３０６５号公報
【発明の概要】
【発明が解決しようとする課題】
【０００５】
しかしながら、高屈折ガラスは、金属酸化物等の高屈折成分を多く含むため、失透性が高く、上記の製造方法で作製すると、冷却工程において、ガラス中にブツが析出しやすくなるという問題がある。
【０００６】
本発明はこのような状況に鑑みてなされたものであり、冷却工程において、ガラス中にブツが析出しにくい光学ガラスの製造方法を提供することを目的とする。
【課題を解決するための手段】
【０００７】
原料を溶融して得たガラス融液を成形し、成形体を得た後、前記成形体を冷却する光学ガラスの製造方法であって、（結晶化温度からガラス転移点までの冷却速度）／（冷却開始温度から結晶化温度までの冷却速度）が１．３以上であることを特徴とする。通常の冷却工程では、冷却開始温度からガラス転移点付近まで急速に冷却された後、徐冷点付近で１〜１０時間保持される。急速に冷却されると、ガラス中に温度ムラが発生し、また、冷却される際に結晶化温度を通過するため結晶核が生成する。ガラス中に温度ムラがあるとガラス中で熱の対流が発生するため、結晶核が生成された後に温度が上昇する部分が発生する。その結果、急激に結晶成長が促進されガラス中にブツが発生しやすい。そこで、冷却開始温度から結晶化温度までの冷却速度を遅くすることにより、ガラス中に温度ムラが存在しなくなるため、結晶成長の促進を抑制し、ブツの発生を防止することが可能となる。また、結晶化温度からガラス転移点までの冷却速度を速くすることにより、ガラスが結晶化温度付近の温度に曝される時間が短くなるため、さらに結晶成長の促進を抑制できる。
【０００８】
冷却開始温度から結晶化温度までの冷却速度が３０℃／分以下、結晶化温度からガラス転移点までの冷却速度が５０℃／分以上であることが好ましい。
【０００９】
冷却開始温度から結晶化温度までのガラスの粘度が１０２ｄＰａ・ｓ以下、結晶化温度からガラス転移点までのガラスの粘度が１０２．５ｄＰａ・ｓ以上であることが好ましい。
【００１０】
本発明の光学ガラスの製造方法は、不活性雰囲気中で溶融を行うことが好ましい。このようにすれば、ガラスの酸化が原因となって生じるブツの析出を抑制することができる。
【００１１】
本発明の光学ガラスの製造方法は、不活性雰囲気中で成形を行うことが好ましい。このようにすれば、ガラスの酸化が原因となって生じるブツの析出を抑制することができる。
【００１２】
本発明の光学ガラスの製造方法は、不活性雰囲気中で冷却を行うことが好ましい。このようにすれば、ガラスの酸化が原因となって生じるブツの析出を抑制することができる。
【００１３】
本発明の光学ガラスの製造方法は、光学ガラスがＳｎＯ−Ｐ２Ｏ５系ガラスであることが好ましい。
【００１４】
本発明の光学ガラスの製造方法は、ガラスが、組成として、モル％で、ＳｎＯ  ３３．５〜９０％、Ｐ２Ｏ５＋ＳｉＯ２＋Ｂ２Ｏ３  ０．１〜６６．５％を含有するガラスとなるように調合した原料を用いることが好ましい。ここで、「Ｐ２Ｏ５＋ＳｉＯ２＋Ｂ２Ｏ３」は、Ｐ２Ｏ５、ＳｉＯ２及びＢ２Ｏ３の含有量の合量を意味する。
【００１５】
本発明の光学ガラスの製造方法は、冷却開始温度が６５０℃以下であることが好ましい。
【００１６】
本発明の光学ガラスの製造方法は、光学ガラスの結晶化温度が５５０℃以下であることが好ましい。
【００１７】
本発明の光学ガラスの製造方法は、光学ガラスのガラス転移点が４００℃以下であることが好ましい。
【００１８】
本発明の光学ガラスの製造方法は、光学ガラスの屈折率が１．６５以上、アッベ数が３０以下であることが好ましい。
【００１９】
本発明の光学ガラスは、ガラス転移点が４００℃以下、屈折率が１．６５以上であって、少なくとも１つの面が火造り面であることを特徴とする。
【００２０】
本発明の光学ガラスは、火造り面の表面粗さＲａが１μｍ以下であることが好ましい。
【発明の効果】
【００２１】
本発明によれば、冷却工程において、ガラス中にブツが析出しにくい光学ガラスの製造方法を提供することができる。
【発明を実施するための形態】
【００２２】
本発明の光学ガラスの製造方法について説明する。まず、所望の組成となるように調合したガラス原料を加熱溶融して、ガラス融液を得る。好適なガラス組成は後述する。溶融雰囲気は、不活性雰囲気であることが好ましい。不活性雰囲気は、窒素、アルゴンまたはヘリウム雰囲気のいずれでも構わないが、安価である点から特に窒素雰囲気が好ましい。雰囲気制御を行わずに溶融した場合、つまり大気中で溶融した場合、ガラスが酸化され、ブツが発生する傾向がある。また、溶融温度は、８００〜１２００℃、特に９００〜１１００℃が好ましい。溶融温度が高すぎると、溶融容器から溶出した不純物が原因となって、着色が強まり、透明なガラスが得られ難い。溶融温度が低すぎると、ガラス原料が十分に溶解しないため、未溶解のブツが発生しやすくなる。溶融容器としては、耐火物、石英ガラス、白金、金、グラッシーカーボン等が使用できる。
【００２３】
次に、溶融ガラスを成形型に鋳込み成形し、成形体を得る。成形雰囲気は、不活性雰囲気であることが好ましい。不活性雰囲気は、窒素、アルゴンまたはヘリウム雰囲気のいずれでも構わないが、安価である点から特に窒素雰囲気が好ましい。雰囲気制御を行わずに成形した場合、つまり大気中で成形した場合、ガラスが酸化され、ブツが発生する傾向がある。成形型としては、金属、カーボン等が使用できる。
【００２４】
次に、得られた成形体を冷却することにより、光学ガラスを得る。冷却工程について説明する。まず、冷却開始温度から結晶化温度まで、所定の冷却速度で冷却する。次に、結晶化温度からガラス転移点まで、所定の冷却速度で冷却する。具体的には、冷却開始温度から結晶化温度までの冷却速度は、３０℃／分以下、２０℃／分以下、１０℃／分以下、５℃／分以下、特に２．５℃／分以下が好ましい。冷却開始温度から結晶化温度までの冷却速度が速すぎると、ガラス中に温度ムラが存在しやすくなり、結晶成長を促進し、ブツが発生しやすくなる。結晶化温度からガラス転移点までの冷却速度は、５０℃／分以上、７５℃／分以上、１００℃／分以上、１２５℃／分以上、特に１５０℃／分以上が好ましい。結晶化温度からガラス転移点までの冷却速度が遅すぎると、結晶化温度付近の温度に曝される時間が長くなるため、結晶成長を促進しやすい。（結晶化温度からガラス転移点までの冷却速度）／（冷却開始温度から結晶化温度までの冷却速度）は、１．３以上であり、１．５以上、１．７５以上、２以上、特に２．２以上が好ましい。冷却開始温度は、６５０℃以下、６００℃以下、特に５５０℃以下が好ましい。冷却開始温度の下限は特に限定されないが、結晶化温度＋２０℃以上が好ましい。結晶化温度は、５５０℃以下、５００℃以下、特に４５０℃以下が好ましい。結晶化温度の下限は特に限定されないが、ガラス転移点＋２０℃以上が好ましい。ガラス転移点は、４００℃以下、３５０℃以下、特に３００℃以下が好ましい。ガラス転移点の下限は特に限定されないが、現実的には２００℃以上が好ましい。なお、冷却雰囲気は、不活性雰囲気であることが好ましい。不活性雰囲気は、窒素、アルゴンまたはヘリウム雰囲気のいずれでも構わないが、安価である点から特に窒素雰囲気が好ましい。雰囲気制御を行わずに冷却した場合、つまり大気中で冷却した場合、ガラスが酸化され、ブツが発生する傾向がある。また、冷却開始温度から結晶化温度までのガラスの粘度は、１０２ｄＰａ・ｓ以下、１０１．５ｄＰａ・ｓ以下、１０１．０ｄＰａ・ｓ以下、特に１００．５ｄＰａ・ｓ以下であることが好ましい。結晶化温度からガラス転移点までのガラスの粘度は、１０２．５ｄＰａ・ｓ以上、１０３．０ｄＰａ・ｓ以上、１０３．５ｄＰａ・ｓ以上、特に１０４．０ｄＰａ・ｓ以上であることが好ましい。
【００２５】
得られた光学ガラスは、少なくとも１つの面に火造り面を有している。なお、火造り面の表面粗さＲａは、１μｍ以下、０．５μｍ以下、０．２μｍ以下、特に０．１μｍ以下になりやすい。
【００２６】
得られた光学ガラスを、必要に応じて研削、研磨、洗浄しても構わない。
【００２７】
光学ガラスとしては、ＳｎＯ−Ｐ２Ｏ５系ガラスであることが好ましい。ＳｎＯ−Ｐ２Ｏ５系ガラスは、低ガラス転移点、高屈折率及び高分散という光学特性を有する。
【００２８】
ＳｎＯ−Ｐ２Ｏ５系ガラスとしては、モル％で、ＳｎＯ  ３３．５〜９０％、Ｐ２Ｏ５＋Ｂ２Ｏ３＋ＳｉＯ２  ０．１〜６６．５％を含有するものが好ましい。以下に、各成分の含有量を上記のように特定した理由を説明する。なお、特に断りがない場合、以下の成分含有量に関する説明において、「％」は「モル％」を意味する。
【００２９】
ＳｎＯは、高屈折率かつ高分散の光学特性を達成し、化学耐久性を向上させるための成分である。ＳｎＯの含有量は３３．５〜９０％、３５〜８８％、４０〜８６％、５０〜８５％、特に５７．５〜８３％であることが好ましい。ＳｎＯの含有量が少なすぎると、高屈折率特性を達成しにくくなり、また、耐侯性や化学耐久性が低下する傾向がある。一方、ＳｎＯの含有量が多すぎると、耐失透性が低下する傾向がある。
【００３０】
Ｐ２Ｏ５、Ｂ２Ｏ３およびＳｉＯ２はガラスの骨格を構成する成分である。また、ガラスの透過率を高める成分であり、紫外域付近の透過率低下を抑制したり、吸収端を低波長側にシフトさせることができる。特に、高屈折率のガラスの場合は、これらの成分による透過率向上の効果が得られやすい。また、失透を抑制する効果も有する。Ｐ２Ｏ５、Ｂ２Ｏ３およびＳｉＯ２の含有量は、合量で０．１〜６６．５％、１０〜６０％、１５〜５７．５％、２０〜５５％、特に２５〜４７％であることが好ましい。これらの成分の含有量が少なすぎると、前記効果が得られにくくなり、一方、多すぎると、ＳｎＯの含有量が相対的に少なくなって、屈折率が低下しやすくなる。
【００３１】
なお、Ｐ２Ｏ５、Ｂ２Ｏ３およびＳｉＯ２の各成分の好ましい含有量は以下の通りである。
【００３２】
Ｐ２Ｏ５の含有量は０．１〜６６．５％、１〜６０％、３〜５７．５％、４〜５５％、５〜５０％、特に１０〜４７％であることが好ましい。Ｐ２Ｏ５の含有量が多すぎると、屈折率が低下しやすくなる。また、耐侯性や化学耐久性が低下しやすくなる。なお、Ｐ２Ｏ５を積極的に添加することにより、ガラス転移点の低いガラスが得られやすくなる。
【００３３】
Ｂ２Ｏ３の含有量は０〜６６．５％、０．１〜６６．５％、１〜６０％、３〜５７．５％、４〜５５％、５〜５０％、特に１０〜４７％であることが好ましい。Ｂ２Ｏ３の含有量が多すぎると、屈折率が低下しやすくなる。また、耐侯性や化学耐久性が低下しやすくなる。
【００３４】
ＳｉＯ２の含有量は０〜６６．５％、０．１〜６６．５％、１〜６０％、３〜５７．５％、４〜５５％、５〜５０％、特に１０〜４７％であることが好ましい。ＳｉＯ２の含有量が多すぎると、屈折率が低下しやすくなる。また、未溶解による脈理や泡がガラス中に残り、光学素子としての要求品位を満たさなくなる可能性がある。
【００３５】
本発明を構成するガラスには、上記成分以外にも以下の成分を含有させることができる。
【００３６】
ＺｎＯは融剤として作用する成分である。また、耐候性を向上させたり、ガラス化を安定にする効果もある。ＺｎＯの含有量は０〜５０％、０〜３０％、０〜１０％、０．１〜５％、特に０．２〜１％であることが好ましい。ＺｎＯの含有量が多すぎると、失透しやすくなったり、光透過率が低下しやすくなる。
【００３７】
Ａｌ２Ｏ３は、ＳｉＯ２やＢ２Ｏ３とともにガラス骨格を構成することが可能な成分である。また、耐候性を向上させる効果がある。Ａｌ２Ｏ３の含有量は０〜１０％、特に０．１〜５％であることが好ましい。Ａｌ２Ｏ３の含有量が多すぎると、失透しやすくなる。また、溶融性が低下したり、光透過率が低下する傾向がある。
【００３８】
ＺｒＯ２は耐候性を向上させる成分である。ただし、その含有量が多すぎると、耐失透性が低下したり、溶融温度が上昇して光透過率が低下しやすくなる。従って、ＺｒＯ２の含有量は０〜２％、０〜１．５％、０．１〜１％、特に０．２〜０．５％であることが好ましい。
【００３９】
Ｌａ２Ｏ３、Ｇｄ２Ｏ３、Ｔａ２Ｏ５、ＷＯ３、Ｎｂ２Ｏ５、Ｙ２Ｏ３、Ｙｂ２Ｏ３及びＧｅＯ２は耐侯性及び化学耐久性を高める成分である。また、これらの成分を含有させることにより、屈折率を調整することができる。Ｌａ２Ｏ３＋Ｇｄ２Ｏ３＋Ｔａ２Ｏ５＋ＷＯ３＋Ｎｂ２Ｏ５＋Ｙ２Ｏ３＋Ｙｂ２Ｏ３＋ＧｅＯ２の含有量は０〜３０％、０．１〜２０％、０．３〜１５％、０．５〜１０％、特に１〜７．５％であることが好ましい。これらの成分の含有量が多すぎると、耐失透性の低下、溶融温度の上昇、あるいは光透過率の低下等の不具合が生じやすくなる。なお、「Ｌａ２Ｏ３＋Ｇｄ２Ｏ３＋Ｔａ２Ｏ５＋ＷＯ３＋Ｎｂ２Ｏ５＋Ｙ２Ｏ３＋Ｙｂ２Ｏ３＋ＧｅＯ２」は、Ｌａ２Ｏ３、Ｇｄ２Ｏ３、Ｔａ２Ｏ５、ＷＯ３、Ｎｂ２Ｏ５、Ｙ２Ｏ３、Ｙｂ２Ｏ３及びＧｅＯ２の含有量の合量を意味する。
【００４０】
ＭｇＯ、ＣａＯ、ＳｒＯ及びＢａＯ（アルカリ土類金属酸化物）は融剤として作用する成分である。また、耐候性を向上させる効果がある。ただし、これらの成分の含有量が多すぎると、液相温度が上昇（液相粘度が低下）して、溶融または成形工程中に失透物が析出しやすくなる。以上に鑑み、ＭｇＯ＋ＣａＯ＋ＳｒＯ＋ＢａＯの含有量は０〜３０％、０．５〜２５％、１〜２０％、特に２〜１５％であることが好ましい。なお、「ＭｇＯ＋ＣａＯ＋ＳｒＯ＋ＢａＯ」は、ＭｇＯ、ＣａＯ、ＳｒＯ及びＢａＯの含有量の合量を意味する。
【００４１】
Ｌｉ２Ｏ、Ｎａ２Ｏ及びＫ２Ｏは屈伏点を低下させる成分である。Ｌｉ２Ｏ＋Ｎａ２Ｏ＋Ｋ２Ｏの含有量は０〜１０％、特に０〜８％であることが好ましい。Ｌｉ２Ｏ＋Ｎａ２Ｏ＋Ｋ２Ｏの含有量が多すぎると、失透しやすくなり、化学耐久性も低下する傾向がある。また、光透過率が低下しやすくなる。なお、「Ｌｉ２Ｏ＋Ｎａ２Ｏ＋Ｋ２Ｏ」は、Ｌｉ２Ｏ、Ｎａ２Ｏ及びＫ２Ｏの含有量の合量を意味する。
【００４２】
清澄剤として、Ｃｌ、ＳまたはＢｒを含有させてもよい。Ｃｌ＋Ｓ＋Ｂｒの含有量は０〜１％、０．０１〜１％、特に０．０５〜０．５％であることが好ましい。Ｃｌ＋Ｓ＋Ｂｒの含有量が多すぎると、溶融時に揮発して溶融容器が腐食しやすくなる。なお、「Ｃｌ＋Ｓ＋Ｂｒ」は、Ｃｌ、Ｓ及びＢｒの含有量の合量を意味する。また、他の清澄剤として、Ｓｂ２Ｏ３またはＳｎＯ２を含有させることができる。Ｓｂ２Ｏ３及びＳｎＯ２の含有量は各々０〜１％、０．０１〜１％、特に０．０５〜０．５％であることが好ましい。Ｓｂ２Ｏ３、ＳｎＯ２の含有量が多すぎると、光透過率が低下しやすくなる。
【００４３】
Ｆｅ２Ｏ３、ＮｉＯ及びＣｏＯは光透過率を低下させる成分である。よって、これら成分は実質的に含有しない（具体的には、各々０．１％未満）ことが好ましい。
【００４４】
Ｃｅ、Ｐｒ、Ｎｄ、Ｅｕ、Ｔｂ及びＥｒ等の希土類成分も光透過率を低下させるおそれがあるため、これらの成分の含有量は酸化物換算で各々１％未満であることが好ましい。
【００４５】
Ｉｎ及びＧａは光透過率を低下させるおそれがあり、また高価であるため、実質的に含有しない（具体的には、酸化物換算で各々０．１％未満）ことが好ましい。
【００４６】
なお、環境上の理由から、鉛成分（例えばＰｂＯ）及びヒ素成分（例えばＡｓ２Ｏ３）を実質的に含有しない（具体的には、各々０．１％未満）ことが好ましい。
【００４７】
本発明により作製した光学ガラスは、低ガラス転移点、高屈折、及び、高分散を達成しやすいＳｎＯ−Ｐ２Ｏ５系ガラスであることが好ましい。具体的には、４００℃以下、３８０℃以下、特に３６０℃以下の低ガラス転移点、１．６５以上、１．７５以上、特に１．８５以上の高屈折率、及び、３０以下、２８以下、２６以下、特に２５以下のアッベ数を達成しやすい。
【００４８】
本発明の方法により光学ガラスを製造すれば、ブツの発生を抑制でき均質なガラスを得ることができる。また、着色を抑制しやすいため、近紫外〜可視域における光透過率に優れた光学ガラスが得られる。具体的には、着色度（λ７０）が４２０ｎｍ以下、４１０ｎｍ以下、４０５ｎｍ以下、特に４００ｎｍ以下の光学ガラスが得られやすい。着色度λ７０が大きすぎると、可視域または近紫外域における光透過率に劣り、光学ガラスとして使用することが困難となる。なお、着色度（λ７０）は厚み１０ｍｍにおいて、光透過率が７０％となる最短波長を指す。
【実施例】
【００４９】
以下、本発明を実施例に基づいて詳細に説明するが、本発明はこれらの実施例に限定されるものではない。
【００５０】
表１は本発明の実施例（Ｎｏ．１、２）及び比較例（Ｎｏ．３〜５）を示している。
【００５１】
【表１】
2018030742.tif 000002
【００５２】
モル％で、ＳｎＯ  ７２％、Ｐ２Ｏ５  ２８％、になるように原料を調合し、窒素雰囲気中にて金製容器を用いて７００〜１０００℃で１時間溶融することにより、ガラス融液を得た。次に、ガラス融液を予熱したカーボン型に鋳込み成形し、成形体を得た。成形体を表１に示す冷却条件で冷却し、光学ガラスを得た。その後、得られた光学ガラスについて、ガラス転移点、結晶化温度、ブツの有無、屈折率、及び、着色度を評価した。結果を表１に示す。
【００５３】
表１から明らかなように、実施例であるＮｏ．１、２の試料は光学ガラスにブツが確認されなかった。一方、比較例であるＮｏ．３〜５は、光学ガラスにブツが析出していた。
【００５４】
ガラス転移点、結晶化温度は、マクロ型示差熱分析計を用いて測定した。１０００℃まで測定して得られたチャートにおいて、第一の変曲点の値をガラス転移点、強い発熱ピークを結晶化温度とした。
【００５５】
ブツの有無は、試料を目視で評価し、ブツが確認されなかったものを「○」、ブツが確認されたものを「×」とした。
【００５６】
屈折率はヘリウムランプのｄ線（５８７．６ｎｍ）に対する測定値で示した。
【００５７】
着色度は、厚さ１０ｍｍ±０．１ｍｍの光学研磨された試料について、分光光度計を用いて、２００〜８００ｎｍの波長域での光透過率を０．５ｎｍ間隔で測定し、光透過率７０％を示す最短波長により評価した。
【産業上の利用可能性】
【００５８】
本発明により作製した光学ガラスは、ＣＤ、ＭＤ、ＤＶＤ、その他各種光ディスクシステムの光ピックアップレンズや、ビデオカメラ、一般のカメラの撮影用レンズ、光通信用等のレンズに使用することができる。